Brevet FR2329607A1 — publié le 19770527

La présente invention concerne l'utilisation d'un promoteur sulfaté pour la prise de l'anhydrite, qui est destiné à la réalisation de digues de couloirs de taille et de piliers de soutènement dans l'exploitation des mines, le promoteur de l'anhydrite étant ajouté sous forme solide. D'après le brevet de la République Fédérale d'Allemagne nO 1.297.563, il est connu d'utiliser un anhydrite de granulation déterminée auquel on ajoute la quantité d'eau nécessaire pour faire prise, ainsi qu'un promoteur sulfaté, en vue de la réalisation de digues de couloirs de taille et de piliers de soutènement dans l'exploitation des mines. Dans la pratique, on réalise les digues et les piliers de la manière suivante : on alimente une remblayeuse pneumatique avec de l'anhydrite qui est introduit par cette machine dans une conduite pour transport pneumatique, dans laquelle il est transporté par de l'air comprimé jusqu'au lieu d'utilisation. Un peu ayant la fin de cette conduite on ajoute le promoteur sulfaté dissous dans la quantité d'eau nécessaire; l'extrémité de la conduite de transport pneumatique sert de zone de mélange. Ce mode de réalisation connu nécessite deux tuyaux l'un est la conduite de transport pneumatique de l'anhydrite et l'autre est la conduite pour liquides qui sert au transport de la quantité d'eau dans laquelle est dissous le promoteur sulfaté nécessaire a la prise de l'anhydrite. Non seulement ceci signifie une dépense appréciable de matière et de travail (transport et pose des tubes des deux conduites), mais cela crée aussi des sources de perturbations additionnelles - surtout dans les conditions de travail rigoureuses régnant au fond de la mine. pour porter remède a cette situation, il faut ajouter l'anhydrite le promoteur sulfaté & l'étant sec selon une suggestion antérieure (demande de brevet allemand P 25 29 868.4) et qui a déjà été reprise dans l'idée exprimée dans le brevet de la République Fédérale d'Allemagne n0 1.297.563. Dans cette suggestion antérieure, l'addition du promoteur sulfaté l'anhydrite,est réalisée dans la roue cellulaire de la remblayeuse pneumatique, si bien que le promoteur sulfaté est transporté en même temps que l'anhydrite dans la conduite pour transport pneumatique. On peut, dans ces conditions, se passer de la conduite pour liquides pour le transport du promoteur dissous, car l'eau nécessaire pour la prise de l'anhydrite peut titre prélevée dans la conduite d'eau existant dans chaque taille ou dans chaque galerie; de plus, la dissolution préalable nécessaire jusqu'à présent, du promoteur à l'intérieur de la galerie est supprimée; cette opération était cependant très malaisée étant donné la place très limitée dont on y disposait normalement. Toutefois, ce mode de réalisation n'est pas entièrement satisfaisant. Cela a pour origine le fait qu'on ne peut réaliser une répartition homogène du promoteur dans l'anhydrite. I1 faut de plus, tenir compte du fait que pour l'application à l'échelle industrielle dont il est question ici, on ne peut prendre en considération que des promoteurs très bon marché car, dans le cas contraire et étant donné les quantités de promoteur nécessaires,la rentabilité de l'opération serait nulle du point de vue technique. Les promoteurs à prendre en considération en ce qui concerne le prix ont toutefois l'inconvénient de s'agglomérer, ce qui a pour conséquence des difficultés de dosage et conduit à l'inconvénient susmentionné d'une répartition insuffisamment uniforme du promoteur dans 1 'anhydrite.. Le problème à résoudre par la présente invention est de rendre possible l'application a grande échelle du procédé constituant l'objet de la suggestion antérieure, en l'adaptant spécialement aux besoins de l'exploitation au fond de la mine; c'est-a-dire l'utilisation - par conséquent - d'un promoteur bon marché, qu'on peut mélanger à l'état solide avec l'anhydrite, sans agglomération, de façon assuer une grande facilité de dosage et une bonne répartition du-promoteur dans l'anhydrite.En partant de l'application connue esquissée dans le préambule, on résout le problème selon l'invention de façon que le promoteur, constitué de manière connue par un mélange de sulfates alcalins et de métaux lourds se trouve sous une forme s'écoulant facilement, Des promoteurs pour un mortier à l'anhydrite, qui sont constitués par un mélange de sulfates alcalins et de sulfates de métaux lourds sont, certes, déjà connus. On peut réaliser à partir de ceux-ci des combinaisons tries avantageuses du point de vue prix.Ce qui toutefois est nouveau, c'est l'utilisation d'un tel mélange sous une forme s'écoulant facilement pour l'application dont il est question ici; cette caractéris- tique garantit que le promoteur peut être bien dosé, ne s'agglomère pas et se répartit uniformément dans l'anhydrite, Selon une autre caractéristique de l'invention, le mélange formant le promoteur est constitué par un sulfate de fer et un sulfate de métal alcalin. Le sulfate alcalin est supérieur au sulfate de fer en ce qui concerne les caractéristiques d'activation, mais est toutefois plus motteux que celui-ci; le mélange des deux sulfates constitue par conséquent avant tout une optimalisation des facteurs caractéristiques, activation et prix. Le sulfate alcalin est de préférence un sulfate de potassium qui devrait représenter entre 20 et 40 % du poids total du mélange. On peut citer comme exemple d'un promoteur s'écoulant facilement du type dont il est question présentement un mélange de sulfates de fer et de potassium, dans lequel le sulfate de fer est un mélange a deux constituants, savoir un aonohydrate et un heptahydrate.Dans ce mélange å deux constituants, l'hydrate ayant le degré d'hydratation le plus faible, c 'est-a-dire par conséquent le monohydrate, est & l'origine de la facilité 51 écoulement du mélange constituant le promoteur, cependant que ltheptahydrate augmente la vitesse de passage en solution, insuffisante dans le cas du monohydrate pour l'application envisagée. I1 y a de plus avantage à ce que la fraction sulfate de fer contienne le monohydrate et l'heptahydrate dans un rapport pondéral compris entre 10190et 50/50. Un autre procédé pour rendre le promoteur d'écoulement facile est représenté par l'addition de perlite brute broyée dans le rapport pondéral : 2 parties de perliteil partie de promoteur. R E V E N D I C A T I O N S 1. Procédé d'utilisation d'un promoteur sulfaté pour la prise de l'anhydrite qui est destiné à la réalisation, dans les mines, de digues de couloirs de taille et de piliers de soutènement, dans lequel le promoteur est ajouté sous forme solide à l'anhydrite, et caractérisé en ce que le promoteur constitué de manière connue par un mélange de sulfates de métaux alcalins et de métaux lourds se présente sous une forme d'écoulement facile. 2. Procédé selon la revendication 1 caractérisé en ce que le mélange formant le promoteur est constitué par du sulfate de fer et par un sulfate alcalin. 3. Procédé selon la revendication 2, caractérisé en ce que le sulfate alcalin est du sulfate de potassium. 4. Procédé selon la revendication 3, caractérisé en ce que le sulfate de potassium représente entre 20 et 40 Z du poids total du mélange.